СПОСОБ ИЗГОТОВЛЕНИЯ ПЛАКИРОВАННОГО МЕТАЛЛИЧЕСКОГО ЛИСТА

1. Способ изготовления плакированного металлического листа, включающий подготовку контактных поверхностей слоев металла, сборку пакета из по меньшей мере одного слоя основного и одного слоя плакирующего металла, сварку взрывом слоев металла, нагрев пакета под прокатку, деформирование горячей прокаткой до заданной толщины листа, отличающийся тем, что основной слой плакирующего металлического листа формируется из по меньшей мере двух слоев основного металла разной толщины схожего химического состава, при этом, предварительно, слой основного металла меньшей толщины подвергается сварке взрывом со слоем плакированного металла с образованием промежуточной двухслойной заготовки, после чего осуществляется горячая прокатка пакета, состоящего из одной или нескольких промежуточных двухслойных заготовок и слоя основного металла большей толщины, при этом при формировании пакета под прокатку осуществляют совмещение основных слоев металла.
2. Способ по п. 1, отличающийся тем, что перед прокаткой пакета производится сварка одной или нескольких промежуточных двухслойных заготовок со слоем основного металла большей толщины, при этом размер по длине и ширине каждой промежуточной двухслойной заготовки устанавливается больше или меньше размера заготовки основного слоя большей толщины на величину равную или более катета шва сварки пакета.
3. Способ по п. 1, отличающийся тем, что перед прокаткой пакета производится сварка одной или нескольких промежуточных двухслойных заготовок со слоем основного металла большей толщины, при этом размер каждой промежуточной двухслойной заготовки равен размеру заготовки основного слоя большей толщины по соответствующим размерам длины и ширины.
4. Способ по п. 2, отличающийся тем, что перед сваркой пакета осуществляют подогрев заготовок до температуры не более 400°С.
5. Способ по п. 2, отличающийся тем, что величина катета шва сварки пакета составляет не менее 3 мм.
6. Способ по п. 1, отличающийся тем, что прокатку пакета осуществляют с единичным обжатием не менее 5%.